"親水性ペーストを構成成分として含むことを特徴とする歯肉溝拡張用挿入材であって、該親水性ペーストは、前記挿入材の総重量に対して重量パーセントで示すと、5~15の収斂剤、好ましくは塩化アルミニウム;25~50の粘結剤であって、以下:親水性バイオポリマー、植物繊維を配合した親水性バイオポリマー、植物繊維及びポリビニルアルコールを配合した親水性バイオポリマー、及び、ポリビニルアルコールを配合した植物繊維から選択されるもの;30~60の水;並びに0~20の湿潤剤を含み、水と湿潤剤の合計量が前記挿入材の総重量の35~65重量であり、欧州薬局方第6版Ph.Eur.2.9.301/2008に記載された溶解方法に従い、回転速度を150rpmとし、37°Cの精製水700ml中で前記挿入材に含まれる収斂剤の放出量を測定すると、その値が5分後の収斂剤放出量:20未満10分後の収斂剤放出量:40未満15分後の収斂剤放出量:50未満30分後の収斂剤放出量:60未満60分後の収斂剤放出量:80未満と推移する歯肉溝拡張用挿入材。前記親水性ペーストは、当該挿入材の総重量に対して重量パーセントで示すと、6~12の収斂剤、好ましくは塩化アルミニウムと、30~45の粘結剤と、30~55の水と、及び5~18の湿潤剤とを含み、水と湿潤剤の合計量が前記挿入材の総重量に対して40~60である、請求項1に記載の歯肉溝拡張用挿入材。前記収斂剤の放出量が、5分後の収斂剤放出量:20未満10分後の収斂剤放出量:30未満15分後の収斂剤放出量:40未満30分後の収斂剤放出量:55未満60分後の収斂剤放出量:70未満と推移する、請求項1または2に記載の歯肉溝拡張用挿入材。前記親水性バイオポリマーは、ゲル化力または増粘力を有する天然成分由来の多糖類、好ましくは食用の多糖類から選ばれるものであり、特に、ペクチン類;グアール、イナゴマメ、またはタラ種子由来のガラクトマンナン類;スクレログルカン;キサンタン;カラギーナン類、好ましくはイオタ型のカラギーナン類;及び、これらの混合物からなる群から選ばれるものである、請求項1~3のいずれか1項に記載の歯肉溝拡張用挿入材。前記植物繊維はエンドウ繊維またはオーツ麦繊維のいずれかである、請求項1~4のいずれか1項に記載の歯肉溝拡張用挿入材。前記収斂剤は、塩化鉄、硫酸鉄、塩化アルミニウム、硫酸アルミニウム、カリウム硫酸アルミニウム、及び、これらの混合物からなる群から選ばれるものである、請求項1~5のいずれか1項に記載の歯肉溝拡張用挿入材。前記収斂剤は塩化アルミニウムである、請求項6に記載の歯肉溝拡張用挿入材。前記湿潤剤は、グリセリン、ポリエチレングリコール、ソルビトール、及びこれらの混合物からなる群から選ばれるものである請求項1~7のいずれか1項に記載の歯肉溝拡張用挿入材。前記湿潤剤がグリセリンである、請求項7に記載の歯肉溝拡張用挿入材。着色料または香料から選ばれる少なくとも一種の添加物、好ましくは食品用のものを1重量以下、好ましくは0.01~0.5重量含む、請求項1~9のいずれか1項に記載の歯肉溝拡張用挿入材。各種局所麻酔剤のうち少なくとも一種の活性物質、好ましくはリドカイン、を10重量以下、好ましくは2~10重量含む、請求項1~10のいずれか1項に記載の歯肉溝拡張用挿入材。本質的に塑性の流動挙動、摩擦しきい値好ましくは10~60kPaを有する、滑りトライボロジー挙動、30~350kPaの初期せん断しきい値、及び、65~200kPaのヤング率の特徴のうち少なくとも1つを有する、請求項1~10のいずれか1項に記載の歯肉溝拡張用挿入材。本発明では、Expasyl登録商標製品の長所を有しながら、その短所を排除した新規な挿入材を提供するという技術的問題の解決を目的とする。申し分なく、しかも工業規模で簡単に実施できる方法で上記の技術的問題を解決できることが見出され、本発明の基礎となった。つまり、どのような処置でも行える一定の時間、その物理的特性を失わないために、収斂剤の放出速度を遅らせることができ、また、水性媒体中で十分な凝集性を有する基質に収斂剤を添加するというものである。本発明の第一の態様によれば、本発明の主題は、親水性ペーストを構成成分として含むことを特徴とする歯肉溝拡張用挿入材である。ここで、該親水性ペーストは以下の成分を含む。各成分の量は、当該挿入材の総重量に対する重量パーセントで示す。5~15、好ましくは6~12の収斂剤、好ましくは塩化アルミニウム;25~50、好ましくは30~45の粘結剤。粘結剤は、親水性バイオポリマー、植物繊維を配合した親水性バイオポリマー、植物繊維及びポリビニルアルコールを配合した親水性バイオポリマー、及び、ポリビニルアルコールを配合した植物繊維から選択される;30~60、好ましくは30~55の水;及び、0~20、好ましくは5~18の湿潤剤。ここで、水と湿潤剤の合計量が上記挿入材の総重量の35~65重量、好ましくは40~60重量であり、欧州薬局方第6版Ph.Eur.2.9.301/2008に記載された溶解方法に従い、回転速度を150rpmとし、37°Cの精製水700ml中で上記挿入材に含まれる収斂剤の放出量を測定すると、その値が、5分後の収斂剤放出量:20未満、10分後の収斂剤放出量:40未満、15分後の収斂剤放出量:50未満、30分後の収斂剤放出量:60未満、60分後の収斂剤放出量:80未満、と推移する。本発明の挿入材の独自の特徴は、第一に本挿入材に含まれる基質を形成する粘結剤の性質にあることは理解されるであろう。この粘結剤は、一種以上の親水性バイオポリマー、植物繊維を配合した一種以上の親水性バイオポリマー、植物繊維及びポリビニルアルコールを配合した一種以上の親水性バイオポリマー、ポリビニルアルコールを配合した植物繊維のいずれかからなるものであってもよい。本発明の挿入材には、上記粘結剤が本挿入材の総重量に対して25~50重量、好ましくは30~45重量含まれている。本発明において使用することができる親水性バイオポリマーは、ゲル化力または増粘力を有する天然成分由来の多糖類、好ましくは食用の多糖類から選ばれるものが望ましく、特に、ペクチン類;グアール、イナゴマメ、またはタラ種子由来のガラクトマンナン類;スクレログルカン;キサンタン;カラギーナン類;及び、これらの混合物からなる群から選ばれるものが望ましい。上記バイオポリマーとして、長時間にわたり安定したレオロジー特性を有する基質が得られるものを選択することが望ましい。そのため、本発明に使用する粘結剤は、アルギン酸塩を含まないか、もしくはごく少量、すなわち上記粘結剤の重量に対して10重量未満しか含有しない。この理由は、アルギン酸塩から形成されるゲルには不可逆性があり、このようなゲルは、本発明において使用に必要とされる時間、安定な粘稠度を保つことができないことが観察されているからである。上記親水性バイオポリマーはカラギーナン類から選ばれることが好ましい。カラギーナンは、通常紅藻網の紅藻、特にツノマタ属及びキリンサイ属の紅藻より熱抽出によって得られる。カラギーナンは、D-ガラクトースエーテル硫酸塩及び3,6-アンヒドロ-D-ガラクトースの共重合体であって、塩、特にカリウム塩又はカルシウム塩の形態であってもよい。本発明中で用いるカラギーナンとしては、イオタ型のもの、特にFMCBioPolymer社よりViscarin登録商標またはGelcarin登録商標の商品名で販売されているものが望ましい。本発明では、商品名Viscarin登録商標PC389を使用すると優れた結果が得られている。一種以上の親水性バイオポリマーのみを含む粘結剤を使用する場合、その含有量は挿入材の総重量に対して40~50重量であることが好ましく、より好ましくは45重量程度である。本発明で使用できる植物繊維は、エンドウ繊維もしくはオーツ麦繊維から選ばれるのが望ましい。上記の植物繊維は化粧品業界では広く知られており、例えばBeaconCMP社よりTech-O登録商標の商品名で販売されている。本発明において、上記植物繊維は、一種以上の親水性ポリマーと組み合わせて用いられるか、ポリビニルアルコールと組み合わせて用いられるか、あるいは一種以上の親水性バイオポリマー及びポリビニルアルコールと組み合わせて用いられる。通常、上記の植物繊維と親水性バイオポリマーとの重量比は1:1~1.5:1、好ましくは1.25:1程度である。一方、植物繊維とポリビニルアルコールとの重量比は通常12:1~20:1、好ましくは15:1程度である。本発明で使用できるポリビニルアルコールは、化粧品用、または薬品用のものが好ましい。ポリビニルアルコールは比較的粘度の高いものが望ましく、例えば、4の水溶液中で20mPa.s以上の粘度を持つものが望ましい。本発明で使用できるポリビニルアルコールの中でも、特にGohsenol登録商標EGの商品名で販売されているものを挙げることができ、具体的には、Gohsenol登録商標EG-25、Gohsenol登録商標EG-30、Gohsenol登録商標EG-40などが挙げられる。通常、ポリビニルアルコールの使用量は以下の通りである。植物繊維を配合する場合、挿入材の総重量に対して、1~3重量、好ましくは1.5~3重量、より好ましくは2重量程度植物繊維及び一種以上の親水性バイオポリマーを配合する場合、0.5~2重量、好ましくは1重量程度本発明で使用できる収斂剤は、通常、塩化鉄、硫酸鉄、塩化アルミニウム、硫酸アルミニウム、カリウム硫酸アルミニウム、及びこれらの混合物からなる群より選択される。本発明において現在好ましいと考えられている態様では、塩化アルミニウムを収斂剤として、挿入材の総重量に対して7~10重量含有することが望ましい。本発明の挿入材の水分含有量は、状況に応じて変更することができ、特に、粘結剤の性質、湿潤剤の配合の有無に応じて変わる。水、好ましくは精製水は、以下に詳述する物理化学的特徴を有する粘着性ペーストを得るのに十分な量で用いられる。一般的には、上記挿入材中の水分含有量は、挿入材の総重量に対して30~60重量、好ましくは30~55重量である。本発明で使用できる湿潤剤は、通常、グリセリン、ポリエチレングリコール、ソルビトール、及びこれらの混合物からなる群から選択される。なかでもグリセリン又はグリシンが好ましい。上記湿潤剤は本発明の挿入材の必須の成分ではないが、本挿入材の安定性を向上するため、特に保管中の乾燥を防止するために使用するのが望ましい。上記湿潤剤を使用する場合、上記挿入材中の湿潤剤の一般的な含有量は、本挿入材の総重量に対して5~18重量、好ましくは8~16重量である。本発明の挿入材は、少なくともかなりの割合の、例えば本挿入材の総重量に対して10重量を超えるような量のカオリンを含有することはない。本発明の挿入材は、少なくとも一種類の好ましくは食品用の着色料または香料を最大で1重量、好ましくは0.01~0.5重量含有できる。本発明ではいかなる種類の着色料も使用できる。歯科学的用途において使用するのであれば、歯や歯茎の色と明確に異なる青、黄、緑などの着色料を使用するのが好ましい。上記着色料の含有量は、本挿入材の総重量に対して通常0.005~0.05重量、好ましくは0.01重量程度である。本発明で使用できる香料の性質についても特に制限はなく、例えばアーモンド、ミント、あるいはレモン香料などが使用できる。本発明で使用できる香料の含有量は、本挿入材の総重量に対して通常0.1~1重量、好ましくは0.5重量程度である。本発明の挿入材はまた、各種局所麻酔剤から選択される少なくとも一種の活性物質を最大で10重量、好ましくは2~10重量含有することができる。本発明で使用できる上記の局所麻酔剤としては、リドカイン、プリロカイン、ブピバカイン、ベンゾイン、テトラカイン、メピバカイン、及び、ロピバカインを挙げることができる。なかでも、上記局所麻酔剤はリドカインであるのが望ましく、挿入材の総重量に対してリドカインを2~7重量程度用いることができる。本発明の挿入材は特有の物理化学的特性を有しており、これにより歯科学的領域で使用する際に求められる特性、特に歯肉溝拡張時に必要とされる特性を満たすことができる。つまり、本挿入材の特徴は、何よりも水性媒体中での固有の溶解特性にあり、これが本発明の独自の技術的特徴である。この溶解特性は収斂剤の特定の放出量を測定することにより調べることができる。より具体的には、欧州薬局方第6版Ph.Eur.2.9.301/2008に記載の溶解方法に従い、回転速度を150rpmとし、37°Cの精製水700ml中で収斂剤の放出量を測定すると、その値は以下のように推移する。5分後:20未満10分後:40未満、好ましくは30未満15分後:50未満、好ましくは40未満30分後:60未満、好ましくは55未満60分後:80未満、好ましくは70未満収斂剤の放出量は、当業者に公知の分析方法で特定できる。収斂剤として目下のところ好ましい塩化アルミニウムを使用する場合、錯滴定でその放出量を分析することができる。錯滴定は、例えば欧州薬局方第6版01/2008の2.5.11章に記載されている方法で行うことができる。本発明の挿入材が収斂剤を放出する速度は、Expasyl登録商標製品と比較してはるかに遅いことが明らかになった。よって、口腔内でより長時間にわたり使用できる。一例を挙げると、10分後の収斂剤の放出量は、Expasyl登録商標製品では約55であるのに対し、本発明の挿入材では40未満、あるいは30未満にさえなることもある。本発明の挿入材はまた、長時間にわたり優れた結合力を発揮する。欧州薬局方第6版01/2008の2.9.1に記載されている錠剤やカプセル剤の分解方法に従って、直径10mm、厚さ4mmのサンプルを用い、37°Cの精製水を分解媒体として実験を行ったが、5時間を経過しても本挿入材が分解される様子は観察されない。一方、Expasyl登録商標製品について同様の実験を行うと、15分後には完全に分解されてしまった。押出試験、加圧試験、及びせん断試験の結果より、本発明の挿入材は以下の機械的特性を少なくとも一つ備えていることが最終的に明らかになった。本質的に塑性の流動挙動摩擦しきい値好ましくは10~60kPaを有する、滑りトライボロジー挙動30~350kPaの初期せん断しきい値65~200kPaのヤング率本発明の挿入材は、各成分を混合するだけで容易に製造することができる。通常、本発明の挿入材は、第一に、精製水、収斂剤、並びに必要に応じてグリセリン等の湿潤剤、及び、パテントブルー等の着色剤の混合物、第二に、多糖類由来好ましくはイオタ型カラギーナン由来の粘結剤に、必要に応じて植物繊維及び/またはポリビニルアルコールを配合した混合物を混合することによって得ることができる。本発明は、以下に記載した実施例を読むことにより、より明確に理解することができるであろう。但し、本発明は以下の実施例によって限定されるものではない。実施例1工程1:低密度ポリエチレン製の40Lビーカーに、欧州薬局方の基準6.301/2009:0008に従って精製した水16.758L、及び、塩化アルミニウム6水和物Panreac社製9.027kgを仕込み、格納可能な撹拌羽根を有する空気式撹拌装置を用いて10分間撹拌混合した。この際、水と塩化アルミニウムの反応により発熱するため、当業者に公知の必要な予防措置をすべて取らなければならない。次に、パテントブルーSpectracol15gを、上記混合物の渦流中へと撹拌しながら少しずつ加え、得られた混合液を上記空気式撹拌装置で10分間撹拌して溶液を均一にした。その後、撹拌を続けながら、グリセリンLaCooper社製8.4kgを混合物の渦流中へと加え、上記空気式撹拌装置を用いてさらに10分間撹拌を続けた。工程2:工程1で得られた混合物全量、オーツ麦繊維14.4kg、及びカラギーナンViscarin登録商標PC38911.4kgを、冷却装置二重冷却筒内に冷水を循環させたものを備えたZ型アーム付混合機のタンクに入れ、回転速度19rpmで20分間予備混合を行った。なおこの際、混合機の運転を適宜停止させて混合機の壁面に付着したペースト状の混合物を取ってもよい。得られた混合物をさらに40分間、回転速度19rpmで撹拌し、本発明の挿入材を製造した。実施例2~5上述した実施例1と同様の方法で本発明の様々な挿入材を調製した。調製した各挿入材の配合割合を表1に、挿入材の総重量に対して重量で示した。実施例6本発明の挿入材の物理化学的特性の説明<溶解試験>実施手順準拠した手順:欧州薬局方2.9.3Dissolutiontestforsoliddosageforms固形製剤の溶解試験使用装置:Sotax社製撹拌装置パドル回転速度:150rpm恒温槽の温度:37°Cタンク容量:700ml溶解媒体のサンプリング:時間:t=5分、10分、15分、30分、60分方法:精度Aの目盛付ガラスピペットを用いて試料を採取試料体積:50ml分析方法:錯滴定欧州薬局方2.5.11に準拠結果実施例1の挿入材について得られた溶解試験の結果をExpasyl登録商標製品の結果と比較した。表2及び図1に示したこれらの結果は、本発明の挿入材の溶解速度が、Expasyl登録商標と比較して非常に遅い収斂剤の放出速度によって特徴づけられていることを非常に明確に示している。<分解試験>欧州薬局方2.9.1disintegrationoftabletsandcapsules錠剤及びカプセル剤の分解、試験A円柱状ディスクを使用し、標準寸法の錠剤及びカプセル剤について試験に準拠して実施浸漬温度:37°C浸漬媒体:欧州薬局方の基準6.301/2009:0008に従って精製した精製水試料直径:10mm試料厚さ:4mm分解抵抗性:5時間<押出試験及びせん断試験>円柱型のカートリッジを用いて押出試験を行った。使用したカートリッジは、長さ30mm、直径4.5mmであり、またダイの一端が円錐状に収束しており、その減少比は約0.5、角度は45度である。押出試験は、テクスチャーアナライザを用いて、1mm/s及び3mm/sの2つのピストン速度について行った。本発明と同様の配合のサンプルについて、摩擦応力、せん断しきい値kPa、内部摩擦係数kPa/mmを測定し、その値を表3に示した。ブルックフィールド社のレオメータソフトソリッドテスタ直径5mm、高さ10mm、4枚羽根仕様を用いて直接せん断試験を行った。これにより、レオメータの回転速度が静的しきい値流動点及び動的しきい値に及ぼす影響を調べた。上記三試験により、以下のことが明らかとなった。第一に、本発明の挿入材は、カートリッジ管の長さの約90にわたって均一な摩擦力を有する。第二に、本発明の挿入材は、本質的に塑性のレオロジー挙動、及び摩擦しきい値を有するトライボロジー挙動を示す。塑性及び摩擦しきい値は、速度の影響を受けるようだが、その影響は粘度とは無関係である。"